본 발명은 기판, 제1 전극, 제2 전극 및 제1 전극과 제2 전극 사이에 하나 이상의 전자 수송 층을 함유하는 유기 전자 부품으로서, 전자 수송 층이 n-도펀트로서 인 옥소 화합물의 염-유형 유도체임을 특징으로 하는, 유기 전자 부품에 관한 것이다.
주어진 문장을 읽고 간략하게 요약해주세요.

문장: 
[ 발명의 명칭 ]
유기 전자기기를 위한 N-도펀트로서 인 산화물의 염SALTS OF PHOSPHORUS OXIDE AS N-DOPANTS FOR ORGANIC ELECTRONICS
[ 기술분야 ]
본 발명은 기판, 제1 전극, 제2 전극 및 제1 전극과 제2 전극 사이에 배치된 하나 이상의 전자-전도성 층을 포함하는 유기 전자 부품으로서, 전자-전도성 층이 n-도펀트로서 인 옥소 화합물의 염-유형 유도체를 포함함을 특징으로 하는, 유기 전자 부품에 관한 것이다.  이러한 층 배열은 복합 부품, 예를 들어 OLED 내에 포매될 수 있다.
[ 배경기술 ]
외부 물질을 사용한 일반적 도핑에 의해 유기 층의 전자 전도성이 향상될 수 있다는 사실은 충분히 주지되어 있다.  도펀트로서 사용되는 화합물이 유기 매트릭스와 관련하여 적합한 HOMO/LUMO (최고 점유 분자 궤도/최저 비점유 분자 궤도)를 나타내는 경우, 전자는 도펀트로부터 매트릭스로 전달될 수 있고, 이로써 전하 캐리어 밀도에서의 그에 따른 상승을 초래하며 이런 이유로 일반적으로 유기 전기 전도성 층의 전도성에서의 그에 따른 상승을 초래한다.  이러한 메커니즘은 일반적으로 유기 전자 부품의 최적화를 위한 및 셋업의 기본 원칙 중 하나를 형성한다.상기 언급된 유기 부품은, 그의 작용성에 따라, - 빛을 전류로 전환시킬 수 있는 군 (예를 들어 도 I에 개략적 형태로 나타낸 바와 같은 구조를 갖는 유기 태양 전지), - 전류로부터 빛을 발생시킬 수 있는 군 (예를 들어 도 II에 개략적으로 나타낸 바와 같은 구조를 갖는 유기 발광 다이오드), 및 - 전류를 제어할 수 있는 군 (예를 들어 도 III에 개략적으로 나타낸 바와 같은 구조를 갖는 유기 전계-효과 트랜지스터)으로 나눠질 수 있다.모든 부품 부류에 대한 공통 인자는 부품의 품질이 본질적으로, 사용되는 유기 층의 전하 캐리어 밀도 및 이동성에서 기인한 것이라는 점이다.기본적으로는 전자 전도성을 증가시키기 위해 유기 전자기기(electronics)에서 사용되는 두 가지 상이한 방법이 있다.  첫째로, 전하 캐리어 이동성에서의 증가는 캐소드와 전자 수송 층 사이에 중간층을 삽입함으로써 달성될 수 있다.  둘째로, 상이한 강도의 공여체를 사용한 전기 전도성 유기 매트릭스 물질의 n-도핑은 제2 선택사항이다.전자의(former) 방법을 위해, 종종 전자의 일함수(work function)를 저하시키며 LiF, CsF로 이루어진 얇은 염 층 또는, 더 최근 문헌에서는, 탄산세슘이 사용된다.  탄산세슘의 특성 및 효과는, 예를 들어, [Huang, Jinsong et al., Adv. Funct. Mater. 2007, 00, 1-8]; [Wu, Chih-I et al., APPLIED PHYSICS LETTERS 88, 152104 (2006)] 및 [Xiong, Tao et al., APPLIED PHYSICS LETTERS 92, 263305 (2008)]에 의해 기재되어 있다.  이들 중간층은 전자 수송을 상당히 개선시키지만, 이 개선은 고효율성 부품에는 부적당하다.그에 반해서, 전자 수송 층의 도핑을 위해, 일반적으로는 매트릭스 물질의 LUMO (최저 비점유 분자 궤도)보다 높은 HOMO (최고 점유 분자 궤도)를 갖는 물질을 사용하는 것이 사실이다.  이는 도펀트로부터 매트릭스 물질로의 전자의 전달을 위한 및 따라서 그의 전도성에서의 증가를 위한 전제 조건이다.  게다가, 원자가 전자가 매우 낮은 일함수 또는 이온화 에너지를 갖는 물질을 도입하는 것이 추가로 바람직하다.  이는 또한 도펀트의 전자 방출을 용이하게 하고 층 전도성을 증가시킬 수 있다.문헌은 양이온으로서 알칼리 금속 및 알칼리 토금속 또는 란타노이드를 함유하는 성공적인 도펀트를 인용한다.  예를 들어, 디포타슘 프탈레이트의 사용은 멩-후안 호(Meng-Huan Ho) 등 (Applied Physics Letters 93, 083505, 2008)에 의해 기재되어 있다.  예를 들어, 슈미트(Schmid) 등 (Organic Electronic Conference; Sept. 24-26, 2007, Frankfurt, Germany) 및 멩-후안 호아(Meng-Huan Hoa) 등 (Applied Physics Letters 91, 233507; 2007)에 의해 추구된 바와 같은 다른 접근법은 OLED에서 전자 전도체의 도핑을 위한 탄산세슘의 용도와 관련된다.  후자는 세슘 염 도핑을 통해 달성가능한 매트릭스 층의 전도성에서의 개선은 본질적으로 증발된 염의 음이온에 달려 있다는 점을 밝혀냈다.  게다가, 음이온은 그와 같이 화합물의 증발성에 비교적 작은 영향을 미치는 것으로 나타났다.  이러한 증발 온도는 물론 화합물의 가공성에서 중요한 파라미터이고, 에너지 관점에서, 공정 방식에서의 높은 증발 온도는 불리하다.높은 증발 온도는 또한, 예를 들어, WO 2011 039323 A2에 개시된 바와 같이 도펀트로서 인산세슘의 사용에서 불리하다.  비록 이러한 염을 사용한 도핑을 통해 유기 층의 매우 양호한 n-전도성을 수득하는 것이 가능하긴 하지만, 도펀트의 염-유형 특질 때문에 높은 승화 온도로 작업해야 하며, 이는 공정 기술의 면에서 도핑 단계를 곤란하게 한다.
[ 발명의 개요 ]

[ 해결하려는 과제 ]
따라서 본 발명의 목적은 선행 기술분야와 비교하여 개선된 특성을 갖고 간단하고 저렴한 방식으로 제조될 수 있는 유기 전자 부품을 제공하는 것이다.  게다가, 그의 제조 경로가 개시되어 있다.
[ 과제의 해결 수단 ]
이러한 목적은 독립 청구항 1의 특징을 통해 달성된다.  본 발명의 특정 실시양태는 종속 청구항에 반영되어 있다.
[ 발명을 실시하기 위한 구체적인 내용 ]
발명의 상세한 설명따라서 본 발명은 기판, 제1 전극, 제2 전극 및 제1 전극과 제2 전극 사이에 배치된 하나 이상의 전자-전도성 층을 포함하는 유기 전자 부품으로서, 전자-전도성 층이 n-도펀트로서 화학식 1의 인 옥소 화합물의 염-유형 유도체를 포함함을 특징으로 하는, 유기 전자 부품을 제공한다. 003c#화학식 1003e#상기 식에서, X, Y는 0 초과 3 이하이고; n, m은 정수이고 1 이상 3 이하이고; M = 금속이고 R1 = O, S, Se, O-R, S-R, Se-R이고 R2=R, O-R, S-R, Se-R이고, R 은 치환 및 비치환 알킬, 장쇄 알킬, 시클로알킬, 할로알킬, 아릴, 아릴렌, 할로아릴, 헤테로아릴, 헤테로아릴렌, 헤테로시클로알킬렌, 헤테로시클로알킬, 할로헤테로아릴, 알케닐, 할로알케닐, 알키닐, 할로알키닐, 케토아릴, 할로케토아릴, 케토헤테로아릴, 케토알킬, 할로케토알킬, 케토알케닐, 할로케토알케닐을 포함하는 군으로부터 선택된다.  놀랍게도, 구성성분으로서, n-도펀트로서 화학식 1의 인 옥소 화합물의 염-유형 유도체를 함유하는 전자-전도성 층을 갖는 유기 전자 부품이 개선된 전자 특성을 갖고 더 간단하고 덜 비싼 방식으로 증발될 수 있는 것으로 밝혀졌다.  특히 n-도펀트로서 인 옥소 화합물의 염-유형 유도체의 사용으로 전자-전도성 층의 전기 전도성이 상당히 증가된다.  게다가, 선행 기술분야로부터 공지된 도펀트와 비교하여 본 발명의 염-유형 인 옥소 유도체의 사용으로 이들 화합물의 승화 온도에서의 저하가 달성되고, 이러한 사용은 수득된 층의 균질성 및 제법의 총 에너지 요건에 대해 긍정적인 영향을 미친다.이론에 의해 구속됨이 없이, 도펀트의 승화 온도의 저하는 염-유형 인 옥소 화합물의 유도체화에서 기인한다.  유도체화는 인 옥소 화합물의 분자 질량을 증가시키고 따라서 원칙적으로 증발 온도에서의 상승의 한 원인이 될 것이다.  그러나, 증발은 염-유형 화합물의 증발이기 때문에, 음이온과 양이온 간의 이온 상호작용이, 비유도체화된 화합물과 비교하여 음이온과 양이온 간의 이온 상호작용에서의 전반적인 감소가 있는 그러한 정도까지 유기 치환기의 입체 효과에 의해 약화되는 높은 개연성이 있는 것이다.  따라서, 음이온과 양이온의 분리 에너지는 저하된다.  이의 결과로서, 유도체화된 화합물은 더 고분자량에도 불구하고 더 용이하게 증발될 수 있다.도펀트의 본 발명의 유도체화는 인산 염에서 1 또는 2개의 산소 원자의 치환에 의해 형식적 용어로 기재될 수 있다.  생성된 인 옥소 화합물은 염-유형 화합물의 음이온을 형성하고 단일 또는 이중 음전하 n을 함유할 수 있다.음이온 및 양이온의 화학량론적 계수 X, Y는 정수일 필요는 없고 0 초과 3 이하일 수 있다.  음이온 또는 양이온의 비정수 화학량론적 계수는 하나의 음이온 또는 하나의 양이온이 복수의 다른 반대 이온에 배위됨을 의미한다.  일반적으로 음이온의 전하 및 화학량론적 계수의 생성물은 양이온의 전하 및 화학량론적 계수의 생성물과 동등하다는 것은 사실이다.  음이온 및 양이온의 전하 계수 n 및 m은 단지 양의 정수 값을 나타낼 수 있다.  그러면, 음이온의 전하는 전하 계수 n의 음의 값인 것이고, 양이온의 전하는 전하 계수 m의 양의 값인 것으로 밝혀진다.음이온은 두 치환기 R1 및 R2를 함유하고, 여기서 R1은 O, S, Se, O-R, S-R, Se-R의 군으로부터 선택된다.  그에 반해서, 치환기 R은 치환 또는 비치환 알킬, 장쇄 알킬, 시클로알킬, 할로알킬, 아릴, 아릴렌, 할로아릴, 헤테로아릴, 헤테로아릴렌, 헤테로시클로알킬렌, 헤테로시클로알킬, 할로헤테로아릴, 알케닐, 할로알케닐, 알키닐, 할로알키닐, 케토아릴, 할로케토아릴, 케토헤테로아릴, 케토알킬, 할로케토알킬, 케토알케닐, 할로케토알케닐을 포함하는 군으로부터 선택된다.  이러한 정의에 의해, R1은 인에 결합된 단지 하나의 산소, 황 또는 셀레늄 원자를 나타내거나 산소, 황 또는 셀레늄 원자가 상기-규정된 유기 라디칼 중 하나를 추가로 함유하는 더 복잡한 유기 화합물을 나타낼 수 있다.그에 반해서, 치환기 R2는 R, O-R, S-R, Se-R로서 본 발명에 따라 정의되어 있고, 여기서 R은 치환 및 비치환 알킬, 장쇄 알킬, 시클로알킬, 할로알킬, 아릴, 아릴렌, 할로아릴, 헤테로아릴, 헤테로아릴렌, 헤테로시클로알킬렌, 헤테로시클로알킬, 할로헤테로아릴, 알케닐, 할로알케닐, 알키닐, 할로알키닐, 케토아릴, 할로케토아릴, 케토헤테로아릴, 케토알킬, 할로케토알킬, 케토알케닐, 할로케토알케닐을 포함하는 군으로부터 선택된다.  따라서 R2는 인에 직접 결합된 유기 라디칼 R, 또는 산소, 황 또는 셀레늄 원자를 통해 인에 결합된 유기 라디칼 R일 수 있다.두 치환기 R1 및 R2는 독립적으로 선택될 수 있고, R1 = R2 = 산소인 화합물은 본 발명에 따르는 것이 아니다.설명 및 청구범위 내에서, 일반적인 기, 예를 들어 알킬, 알콕시, 아릴 등은 청구 및 설명된다.  달리 언급되지 않는 한, 일반적으로 본 발명의 맥락에서 기재된 군 중에서 하기 군을 사용하는 것이 바람직하다:알킬: 선형 및 분지형 C1-C8-알킬,장쇄 알킬: 선형 및 분지형 C5-C20 알킬알케닐: C2-C6-알케닐,시클로알킬: C3-C8-시클로알킬,알킬렌: 메틸렌; 1,1-에틸렌; 1,2-에틸렌; 1,1-프로필리덴; 1,2-프로필렌; 1,3-프로필렌; 2,2-프로필리덴; 부탄-2-올-1,4-디일; 프로판-2-올-1,3-디일; 1,4-부틸렌; 시클로헥산-1,1-디일; 시클로헥산-1,2-디일; 시클로헥산-1,3-디일; 시클로헥산-1,4-디일; 시클로펜탄-1,1-디일; 시클로펜탄-1,2-디일; 및 시클로펜탄-1,3-디일을 포함하는 군으로부터 선택됨,아릴: 300 Da 미만의 분자량을 갖는 방향족으로부터 선택됨,아릴렌: 1,2-페닐렌; 1,3-페닐렌; 1,4-페닐렌; 1,2-나프틸렌; 1,3-나프탈레닐렌; 1,4-나프틸렌; 2,3-나프틸렌; 1-히드록시-2,3-페닐렌; 1-히드록시-2,4-페닐렌; 1-히드록시-2,5-페닐렌; 및 1-히드록시-2,6-페닐렌을 포함하는 군으로부터 선택됨,헤테로아릴: 피리디닐; 피리미디닐; 피라지닐; 트리아졸릴; 피리다지닐; 1,3,5-트리아지닐; 퀴노니닐; 이소퀴노니닐; 퀴녹살리닐; 이미다졸릴: 피라졸릴: 벤즈이미다졸릴; 티아졸릴: 옥사졸리디닐; 피롤릴; 티오페닐; 카르바졸릴; 인돌릴; 및 이소인돌릴을 포함하는 군으로부터 선택됨 (여기서 헤테로아릴은 선택된 헤테로아릴의 고리에서 임의의 원자를 통해 화합물에 결합될 수 있음),헤테로아릴렌: 피리딘디일; 퀴놀린디일; 피라조디일; 피라졸디일; 트리아졸디일; 피라진디일, 티오펜디일; 및 이미다졸디일을 포함하는 군으로부터 선택됨 (여기서 헤테로아릴렌은 선택된 헤테로아릴의 고리에서 임의의 원하는 원자를 통해 화합물 내에서 브릿지로서 기능함); 특히 바람직한 것은 다음과 같다: 피리딘-2,3-디일; 피리딘-2,4-디일; 피리딘-2,5-디일; 피리딘-2,6-디일; 피리딘-3,4-디일; 피리딘-3,5-디일; 퀴놀린-2,3-디일; 퀴놀린-2,4-디일; 퀴놀린-2,8-디일; 이소퀴놀린-1,3-디일; 이소퀴놀린-1,4-디일; 피라졸-1,3-디일; 피라졸-3,5-디일; 트리아졸-3,5-디일; 트리아졸-1,3-디일; 피라진-2,5-디일; 및 이미다졸-2,4-디일, 티오펜-2,5-디일, 티오펜-3,5-디일; -C1-C6-헤테로시클로알킬 (이러한 헤테로시클로알킬은피페리디닐; 페리딘; 1,4-피페라진, 테트라히드로티오펜; 테트라히드로푸란; 1,4,7-트리아자시클로노난; 1,4,8,11-테트라아자시클로테트라데칸; 1,4,7,10,13-펜타아자시클로펜타데칸; 1,4-디아자-7-티아시클로노난; 1,4-디아자-7-옥사시클로노난; 1,4,7,10-테트라아자시클로도데칸; 1,4-디옥산; 1,4,7-트리티아시클로노난; 피롤리딘; 및 테트라히드로피란을 포함하는 군으로부터 선택되며, 여기서 헤테로아릴은 선택된 헤테로아릴의 고리에서 임의의 원자를 통해 C1-C6-알킬에 결합될 수 있음),헤테로시클로알킬렌: 피페리딘-1,2-일렌; 피페리딘-2,6-일렌; 피페리딘-4,4-일리덴; 1,4-피페라진-1,4-일렌; 1,4-피페라진-2,3-일렌; 1,4-피페라진-2,5-일렌; 1,4-피페라진-2,6-일렌; 1,4-피페라진-1,2-일렌; 1,4-피페라진-1,3-일렌; 1,4-피페라진-1,4-일렌; 테트라히드로티오펜-2,5-일렌; 테트라히드로티오펜-3,4-일렌; 테트라히드로티오펜-2,3-일렌; 테트라히드로푸란-2,5-일렌; 테트라히드로푸란-3,4-일렌; 테트라히드로푸란-2,3-일렌; 피롤리딘-2,5-일렌; 피롤리딘-3,4-일렌; 피롤리딘-2,3-일렌; 피롤리딘-1,2-일렌; 피롤리딘-1,3-일렌; 피롤리딘-2,2-일리덴; 1,4,7-트리아자시클로논-1,4-일렌; 1,4,7-트리아자시클로논-2,3-일렌; 1,4,7-트리아자시클로논-2,9-일렌; 1,4,7-트리아자시클로논-3,8-일렌; 1,4,7-트리아자시클로논-2,2-일리덴; 1,4,8,11-테트라아자시클로테트라데크-1,4-일렌; 1,4,8,11-테트라아자시클로테트라데크-1,8-일렌; 1,4,8,11-테트라아자시클로테트라데크-2,3-일렌; 1,4,8,11-테트라아자시클로테트라데크-2,5-일렌; 1,4,8,11-테트라아자시클로테트라데크-1,2-일렌; 1,4,8,11-테트라아자시클로-테트라데크-2,2-일리덴; 1,4,7,10-테트라아자시클로도데크-1,4-일렌; 1,4,7,10-테트라아자시클로도데크-1,7-일렌; 1,4,7,10­테트라아자시클로도데크-1,2-일렌; 1,4,7,10-테트라아자시클로도데크-2,3-일렌; 1,4,7,10-테트라아자시클로도데크-2,2-일리덴; 1,4,7,10,13-펜타아자시클로펜타데크-1,4-일렌; 1,4,7,10,13-펜타아자시클로펜타데크-1,7-일렌; 1,4,7,10,13-펜타아자시클로펜타데크-2,3-일렌; 1,4,7,10,13-펜타아자시클로펜타데크-1,2-일렌; 1,4,7,10,13-펜타아자시클로펜타데크-2,2-일리덴; 1,4-디아자-7-티아시클로논-1,4-일렌; 1,4-디아자-7-티아시클로논-1,2-일렌; 1,4-디아자-7-티아시클로논-2,3-일렌; 1,4-디아자-7-티아시클로논-6,8-일렌; 1,4-디아자-7-티아시클로논-2,2-일리덴; 1,4-디아자-7-옥사시클로논-1,4-일렌; 1,4-디아자-7-옥사시클로논-1,2-일렌; 1,4-디아자-7-옥사-시클로논-2,3-일렌; 1,4-디아자-7-옥사시클로논-6,8-일렌; 1,4-디아자-7-옥사시클로논-2,2-일리덴; 1,4-디옥산-2,3-일렌; 1,4-디옥산-2,6-일렌; 1,4-디옥산-2,2-일리덴; 테트라히드로피란-2,3-일렌; 테트라히드로피란-2,6-일렌; 테트라히드로피란-2,5-일렌; 테트라히드로피란-2,2-일리덴; 1,4,7-트리티아시클로논-2,3-일렌; 1,4,7-트리티아시클로논-2,9-일렌; 및 1,4,7-트리티아시클로논-2,2-일리덴을 포함하는 군으로부터 선택됨,헤테로시클로알킬: 피롤리닐; 피롤리디닐; 모르폴리닐; 피페리디닐; 피페라지닐; 헥사메틸렌이민; 1,4-피페라지닐; 테트라히드로티오페닐; 테트라히드로푸라닐; 1,4,7-트리아자시클로노나닐; 1,4,8,11-테트라아자시클로테트라데카닐; 1,4,7,10,13-펜타아자시클로펜타데카닐; 1,4-디아자-7-티아시클로노나릴; 1,4-디아자-7-옥사시클로노나닐; 1,4,7,10-테트라아자시클로도데카닐; 1,4-디옥사닐; 1,4,7-트리티아시클로노나닐; 테트라히드로피라닐; 및 옥사졸리디닐을 포함하는 군으로부터 선택되며, 여기서 헤테로시클로알킬은 선택된 헤테로시클로알킬의 고리 내에 임의의 원자를 통해 화합물에 결합될 수 있다.치환기 R은 게다가 그의 기본 구조에서 임의의 결합-가능한 부위에서 치환 또는 비치환 헤테로사이클을 가질 수 있다.  치환기는 바람직하게는 치환 및 비치환 헤테로사이클, 예를 들어 푸란, 티오펜, 피롤, 옥사졸, 티아졸, 이미다졸, 이속사졸, 이소티아졸, 피라졸, 피리딘, 피라진, 피리미딘, 1,3,6-트리아진, 피릴륨, 알파-피론, 감마-피론, 벤조푸란, 벤조티오펜, 인돌, 2H-이소인돌, 벤조티아졸, 2-벤조티오펜, 1H-벤즈이미다졸, 1H-벤조트리아졸, 1,3-벤족사졸, 2-벤조푸란, 7H-퓨린, 퀴놀린, 이소퀴놀린, 퀴나졸린, 퀴녹살린, 프탈라진, 1,2,4-벤조트리아진, 피리도[2,3-d]피리미딘, 피리도[3,2-d]피리미딘, 프테리딘, 아크리딘, 페나진, 벤조[g]프테리딘, 9H-카르바졸 및 비피리딘, 및 그의 유도체로부터 선택될 수 있다.  벌키한 치환기로의 R 치환기의 추가 치환은 염-유형 화합물의 승화 온도를 추가로 저하시킬 수 있다.  더욱이, 추가의 치환기는 HOMO/LUMO 위치에 영향을 미칠 수 있다.본 발명의 전자-전도성 층은 전자 수송 물질, 전자 수용체 및 유기 전자 공여체 화합물을 포함할 수 있다.전자를 취하고 전자를 추가로 수송하는 전자 수송 물질은 선행 기술분야에 공지되어 있고, 바람직한 물질은 2,2',2"-(1,3,5-벤젠트리일)-트리스(1-페닐-1H-벤즈이미다졸), 2-(4-비페닐일)-5-(4-tert-부틸페닐)-1,3,4-옥사디아졸; 2,9-디메틸-4,7-디페닐-1,10-페난트롤린 (BCP), 8-히드록시-퀴놀리놀라토리튬; 4-(나프탈렌-1-일)-3,5-디페닐-4H-1,2,4-트리아졸; 1,3-비스[2-(2,2'-비피리딘-6-일)-1,3,4-옥사디아졸-5-일]벤젠; 4,7-디페닐-1,10-페난트롤린 (BPhen); 3-(4-비페닐일)-4-페닐-5-tert-부틸페닐-1,2,4-트리아졸; 비스(2-메틸-8-퀴놀리놀레이트)-4-(페닐페놀라토)알루미늄; 6,6'-비스[5-(비페닐-4-일)-1,3,4-옥사디아졸-2-일]-2,2'-비피리딜; 2-페닐-9,10-디(나프탈렌-2-일)안트라센; 2,7-비스[2-(2,2'-비피리딘-6-일)-1,3,4-옥사디아졸-5-일]-9,9-디메틸플루오렌; 1,3-비스[2-(4-tert-부틸페닐)-1,3,4-옥사디아졸-5-일]벤젠; 2-(나프탈렌-2-일)-4,7-디페닐-1,10-페난트롤린; 2,9-비스(나프탈렌-2-일)-4,7-디페닐-1,10-페난트롤린; 트리스(2,4,6-트리메틸-3-(피리딘-3-일)페닐)보란; 1-메틸-2-(4-(나프탈렌-2-일)페닐)-1H-이미다조[4,5-f][1,10]페난트롤린; 페닐디피레닐포스핀 옥시드; 나프탈렌테트라카르복실산 이무수물 또는 그의 이미드; 페릴렌테트라카르복실산 이무수물 또는 그의 이미드; 실라시클로펜타디엔 단위를 갖는 실롤 기반 물질 또는 추가의 헤테로사이클 (EP 2 092 041 B1에 기재된 바와 같음)을 포함하는 군으로부터 선택될 수 있다.본 발명의 염-유형 유도체는 하나 이상의 음이온 및 양이온으로 이루어지고, 여기서 음이온은 산소 기 중 하나 또는 둘이 유기 라디칼에 의해 변형되어 있는 인산 또는 포스폰산으로부터 유래될 수 있다.금속 양이온 M은 알칼리 금속, 알칼리 토금속, 주족 금속, 전이족 금속, 란타노이드 금속 및 전이 금속의 군으로부터 선택될 수 있다.  염-유형 화합물에서 안정한, 단일하게 양으로 하전된 양이온을 형성하는 상기 언급된 군으로부터의 금속이 특히 바람직하다. 게다가 더욱 바람직하게는, 금속은 주기율표 제1 주족인 알칼리 금속으로부터이다.  알칼리 금속의 족은 원소 Li, Na, K, Rb 및 Cs을 함유한다.  알칼리 금속은, 매트릭스 물질에서의 그의 용해성 및 염-유형 화합물의 용이한 증발성 때문에, n-도펀트의 형성을 위한 특별한 선택사항일 수 있다.특정 실시양태에서, R 라디칼은 산소 원자를 통해 인에 결합되는 것이 특히 바람직하다.추가의 특정 실시양태에서, 치환기 R1 및 R2 각각은 유기 라디칼을 함유하며 각각 산소 원자를 통해 인에 결합되는 것이 특히 바람직하다.본 발명의 특정 실시양태에서, 유기 전자 부품은 인산 에스테르(phosphoric ester) 및/또는 포스폰산 에스테르(phosphonic ester)의 군으로부터 선택된 인 옥소 화합물의 염-유형 유도체를 포함할 수 있다.  인 옥소 화합물의 에스테르는 화학식 2 또는 화학식 3에 상응할 수 있다.003c#화학식 2003e#003c#화학식 3003e#상기 식에서, Z = O, S, Se이다.그의 (화학식 2의) 인산 에스테르(phosphoric ester) 또는 포스폰산 에스테르(phosphonic ester) (화학식 3)의 형태로 인 옥소 화합물의 에스테르가 특히 바람직한데, 그 이유는, 첫째로, 양이온의 HOMO/LUMO 분포가 선행 기술분야에서 규정된 전자 수송 물질에 특히 잘 매치(match)되기 때문이다.  둘째로, 이들 화합물의 입체 특성은 염-유형 화합물의 승화 온도를 특히 적합하게 저하시키는 한 원인이 될 수 있다.  따라서 특히 낮은 승화 온도를 갖는 특히 강력한 도펀트를 수득하는 것이 가능하다.본 발명의 특정 실시양태에서, 인 옥소 화합물의 염-유형 유도체의 양이온은 세슘 및/또는 루비듐을 포함하는 알칼리 중금속의 군으로부터 선택될 수 있다.  이러한 선택은 특히 유리할 수 있는데, 그 이유는 매트릭스 물질에서 알칼리 중금속의 용해성이 대표적인 알칼리 경금속의 용해성과 비교하여 더 양호하기 때문이다.  이는, 본 발명의 음이온과 관련하여, 층 내에 특히 균질한 분포를 야기할 수 있다.  게다가, 대표적인 알칼리 중금속은 금속 양이온의 크기 때문에 특히 양호한 증발성을 갖는 화합물을 야기할 수 있다.본 발명의 특정 실시양태에서, 유기 전자 부품은 70 g/mol 이상 1000 g/mol 이하의 분자량, 및 120℃ 이상 1200℃ 이하의 승화 온도를 갖는 인 옥소 화합물의 염-유형 유도체일 수 있다.  이론에 의해 구속됨이 없이, 이러한 분자 질량 범위는 더 낮은 승화 온도를 수득하도록 염-유형 화합물의 대칭을 교란시키기 위해, 치환기의 충분한 크기를 가능하게 한다.  음이온과 양이온 사이의 쿨롱 상호작용은 이러한 방식으로 감소될 수 있다.  그에 반해서, 더 고분자량은 불리할 수 있는데, 그 이유는 그러면 염-유형 화합물의 승화 온도가 질량에서의 증가에 따라 비례 정도보다 더 크게 다시 상승하기 때문이다.  가공의 과정에서, 게다가 120℃ 이상 1200℃ 이하의 승화 온도를 갖는 화합물이 특히 균질한 방식으로 기상으로부터 증착될 수 있는 것으로 밝혀졌다.  이는 특히 균질한 층이 수득될 수 있음을 의미한다.  화합물의 분자량은 실험식으로부터 용이하게 계산될 수 있고 승화 온도는 선행 기술분야에서 공지된 방법에 의해 결정된다.본 발명의 추가 측면에서, 유기 전자 부품은 시클릭 인산 에스테르(phosphoric ester) 및/또는 포스폰산 에스테르(phosphonic ester)의 군으로부터 선택된 인 옥소 화합물의 염-유형 유도체를 포함할 수 있다.  시클릭 인산 또는 포스폰산 에스테르는 특히 바람직할 수 있는데, 그 이유는 상대적으로 경질의 시클릭 구조가 유도체의 승화 온도의 특히 큰 저하가 달성될 수 있는 정도로 입체적으로 벌키하기 때문이다.본 발명의 추가 실시양태에서, 유기 전자 부품은 전자-전도성 층 중 0.01% 이상 50% 이하의 층 두께 농도로 인 옥소 화합물의 염-유형 유도체를 포함할 수 있다.  여기서 층 두께 농도는 전반적인 전자-전도성 층에서의 염-유형 유도체의 부피 비율을 기술하는 것이다.  이 비율은, 예를 들어, 층 내에 양이온 분포를 기준으로 계산될 수 있고, 이는, 예를 들어, 에너지-분산형 x-선 구조 분석 (EDX) 또는 AAS (원자 흡수 분광학)에 의하여 결정된다.  도펀트가 전하 이동 착물을 형성하는 경우에, 층 두께 농도는 UV 흡수의 측정에 의하여 결정될 수 있다.전자-전도성 층의 특성은 염-유형 도펀트의 첨가에 의해 개선될 수 있다.  도펀트는 층에 전자를 방출할 수 있고 따라서 층의 전도성의 증가에 한 원인이 될 수 있다.  놀랍게도, 상기-규정된 범위 초과 및 미만의 도펀트 농도가 더 불량한 전도성을 야기할 수 있는 것으로 밝혀졌다.  이론에 의해 구속됨이 없이, 더 낮은 도펀트 농도는 전도성 층 내에 부적당한 전자 주입을 야기하고, 더 높은 도펀트 농도는 층 내에 전자 수송 부품의 결핍을 야기한다.  두 경우 모두에서, 전자-전도성 층의 전도성은 부적당하다. 본 발명의 추가 측면에서, 인 옥소 염의 유도체는 6,7,11,12,19,20,24,25-옥타히드로디벤조[G,R]-[1,3,6,9,12,14,17,20,2,13]-옥타옥사디포스파시클로도코신-9,22-디올 9,22-디옥시드; (4R)-22-히드록시-5,5-디메틸-4-페닐-1,3,2-디옥사포스포리난 2-옥시드; 8,9-디페닐디페난트로[4,3-d:3,4-f][1,3,2]디옥사포스페핀-18-올 18-옥시드; 2,6-비스(트리페닐실릴)디나프토[2,1-d:1,2-f][1,3,2]디옥사포스페핀-4-올 4-옥시드; 1-부틸-3-메틸이미다졸륨 디부틸포스페이트 및 상응하는 디(C1-C10)알킬 유도체; 디페닐 히드로겐포스페이트; 비스(4-니트로페닐) 히드로겐포스페이트; 2-나프틸 4-[(E)-페닐디아제닐]페닐히드로겐포스페이트; 디나프토[2,1-d:1,2-f][1,3,2]디옥사포스페핀-4-올 4-옥시드; (R)-3,3'-비스[3,5-비스(트리플루오로메틸)페닐]-1,1'-비나프틸-2,2'-디일 히드로겐포스페이트; (S)-3,3'-비스(2,4,6-트리이소프로필-페닐)-1,1'-비나프틸-2,2'-디일 히드로겐포스페이트; 18-히드록시-8,9-디페닐디페난트로[4,3-d:3',4'-f][1,3,2]-디옥사포스페핀 18-옥시드; (11bR)-4-히드록시-2,6-비스(트리페닐실릴)-디나프토-[2,1-d:1',2'f]-1,3,2-디옥사포스페핀 4-옥시드; (R)-(-)-3,3'-비스(트리페닐실릴)-1,1'-비나프틸-2,2'-디일 히드로겐포스페이트; 리튬 카르바모일포스페이트; D-미오-이노시톨 1-모노포스페이트; 6-벤조일-2-나프틸 포스페이트; 4-니트로페닐 포스페이트 비스(시클로헥실암모늄) 염; 나프톨 AS 포스페이트; 나프톨 AS-MX 포스페이트; 4-(tert-펜틸)페닐 포스페이트; 게라닐게라닐 피로포스페이트; 나프톨 AS 포스페이트; 메틸 포스포네이트; 트리클로로메틸 포스포네이트; 헵탄-1,7-디일 포스포네이트; (헵틸술파닐)메틸 포스포네이트; 1-히드록시부틸 포스포네이트; 2-페닐에틸 포스포네이트; 부틸히드로겐트리클로로메틸 포스포네이트; 4-메톡시페닐 포스포네이트; 3-페닐프로필 포스포네이트; 디메틸알릴 포스포네이트; 1-아미노펜탄-1,1-디일 디포스포네이트; 4-아이오도벤질 포스포네이트; ((2-시아노에틸)-포스포노메틸아미노)-아세테이트; 4-에톡시페닐 포스포네이트; (+-)-2-아미노-4-포스포노부타네이트; 글리포세이트 3-13C[(포스포노메틸)아미노]-아세테이트; 아미노(페닐)메틸 포스포네이트; 3-(카르복시메틸포스포노메틸아미노)프로피오네이트; D-(-)-2-아미노-5-포스포노펜타네이트; 2-아미노-7-포스포노헵타네이트; 테트라메틸 2-옥소프로판-1,3-디일 디포스포네이트; 2-메톡시벤질 포스포네이트; 테트라에틸메틸렌 디포스포네이트; 디에틸 메톡시메틸-포스포네이트; 메틸 6-[히드록시(이소프로폭시)포스포릴]-헥사노에이트; ((2-시아노에틸)(히드록시메톡시포스포릴메틸)아미노)아세테이트; 디프로필클로로메틸포스포네이트; 아미노[4-(트리플루오로메틸)페닐]메틸포스포네이트; [(4-클로로벤질)-아미노]메틸포스포네이트를 포함하는 화합물의 군으로부터 선택된 화합물의 세슘 또는 루비듐 염일 수 있다.  열거된 화합물은 인산 및 포스폰산 염의 군의 일부를 형성하고, 그의 입체 구조 및 그의 원자가 특성에 의해서, 전자-전도성 층 물질과 도펀트의 음이온 사이에 유리한 HOMO/LUMO 조합을 야기할 수 있다.  이는 도펀트의 증가된 전자 주입의 한 원인이 될 수 있고, 그 결과, 전자-전도성 층의 더 높은 전도성의 한 원인이 될 수 있다. 게다가 본 발명에 따르면, 인 옥소 화합물의 상기-열거된 군으로부터의 양이온은 나트륨, 칼륨, 세슘 또는 루비듐의 군으로부터 선택될 수 있다. 게다가 본 발명에 따르면 a) 기판 캐리어에 제1 전극을 제공하는 공정 단계,b) 제1 전극에 인 옥소 염의 유도체 및 유기 매트릭스 물질을 포함하는 하나 이상의 전자-전도성 층을 적용하는 공정 단계 및c) 전자-전도성 층과 전기 전도성 접촉으로 제2 전극을 적용하는 공정 단계를 포함하는, 유기 전자 부품의 제조 방법으로서, 단계 b)에서의 전자-전도성 층의 적용이 용매 또는 증발 공정에 의해 수행되는 것인 제조 방법이다. 특정 실시양태에서, 본 발명에 따른 방법을 이용하여 중간층을 유기 전자 부품의 캐소드에 적용하도록 할 수 있다.더욱 바람직하게는, 공정 단계 b)에서, 전자-전도성 영역은 기상 증착(gas phase deposition)에 의하여, 더욱 바람직하게는 물리적 기상 증착 (PVD)에 의하여 생성된다.  이 단계에서, 도펀트는 바람직하게는 전자-전도성 층과 함께 증착될 수 있다.  이러한 공정에 의하여, 특히 균질하고 균일한 층이 수득된다.  단계 b)에서의 용매 공정은 바람직하게는 도펀트 및 전자-전도성 층의 부품이 무수 용매로부터 기판 상으로 증착되도록 하는 방식으로 수행될 수 있다.본 발명은 추가로 인 옥소 염이, 적용 전에, 0 중량% 이상 0.25 중량% 이하의 수분 함량을 갖는 것인, 유기 전자 부품의 제조 방법을 제공한다.  더욱 바람직하게는, 인 옥소 염은, 적용 전에, 0 중량%의 수분 함량을 가질 수 있다.  0 중량%의 수분 함량을 갖는 인 옥소 염은 또한 검출 한계 미만으로 미량의 물을 갖는 인 옥소 염을 포함한다.  수분 함량은 통상의 기술자에게 공지된 표준 방법에 의해 결정될 수 있다.  이 시점에서, 칼 피셔(Karl Fischer)에 따른 수분 측정이 언급될 수 있다.본 발명의 추가 구성에서, 유기 전자 부품의 제조 방법에서, 전자-전도성 층을 스핀-코팅, 슬롯-코팅, 프린팅 또는 나이프-코팅에 의해 단계 b)에서 적용할 수 있다.  이들 방법은 높은 공간 분해능을 갖는 균질한 층의 재생 제조에 관한 특히 바람직한 방식으로 사용될 수 있다.  구체적으로 습식 공정에서, 본 발명의 화합물의 개선된 용해성에 의하여 매우 균질한 층을 수득하는 것이 가능하다.본 발명의 추가 구성에서, 유기 전자 부품은 유기 태양 전지, 유기 트랜지스터, 발광 유기 부품, 유기 발광 다이오드 및/또는 유기 발광 전기화학 전지 내에 배치될 수 있다.유기 전자 부품의 구조는 도면에 의해 하기에 더 상세히 설명된다.  도면은 다음과 같다:도 1은 유기 발광 다이오드 (10)의 구조의 개략도이다.  발광 다이오드는 유리 층 (1); 인듐 주석 산화물 (ITO) 층 (2); 정공 주입 층 (3); 정공 수송 층 (HTL) (4); 이미터 층 (EML) (5); 정공 차단 층 (HBL) (6); 전자 수송 층 (ETL) (7); 전자 주입 층 (8) 및 캐소드 층 (9)으로 형성되고;도 2는 빛 (21)을 전류로 전환시키는, PIN 구조 (20)를 갖는 유기 태양 전지의 구조의 개략도이다.  태양 전지는 인듐 주석 산화물의 층 (22); p-도핑된 층 (23); 흡수층 (24); n-도핑된 층 (25) 및 금속 층 (26)으로 이루어지고;도 3은 유기 전계-효과 트랜지스터 (30)의 가능한 단면의 개략도이다. 기판 (31)에 게이트 전극 (32), 게이트 유전체 (33), 소스 및 드레인 접촉부 (34 ＋ 35) 및 유기 반도체 (36)가 적용된다.  해칭된 영역은 접촉 도핑이 도움이 되는 영역을 나타낸다.실시예I) 비교 물질의 제조열 증발에 의해 전자 전도체 BCP (2,9-디메틸-4,7-디페닐-1,10-페난트롤린)의 200 nm 두께 층을 ITO (인듐 주석 산화물 = 인듐-도핑된 주석 산화물) 전극 상에 증착시켰다.   사용된 대향 전극은 150 nm 두께 알루미늄 층이었다.II.  인산 유도체를 포함하는 유기 전기 전도성 층의 제조3회의 추가 실험에서, 디세슘 페닐 포스페이트를 BCP (2,9-디메틸-4,7-디페닐-1,10-페난트롤린)의 증발 속도를 기준으로 2 중량%, 5 중량% 및 10 중량%의 농도로 도핑함으로써 혼입시켰다.물리적 특성화의 과정에서, 도핑된 유기 부품의 전류-전압 특성에 대해 수득된 결과는 도핑된 층의 전류 밀도가 동일 전압에서 비교용 기판의 전류 밀도를 훨씬 초과한다는 것이었다.  이러한 효과는 적어도 더 낮은 농도 범위에서 도핑 강도에 거의 비례하였다.  따라서 전류 밀도를 증가시키는 것은 전하 캐리어 밀도 및/또는 이동성을 증가시킨다는 결론을 야기한다.III.  포스폰산 유도체를 포함하는 유기 전기 전도성 층의 제조 3회의 추가 실험에서, 디세슘 데실 포스포네이트를 BCP (2,9-디메틸-4,7-디페닐-1,10-페난트롤린)의 증발 속도를 기준으로 2 중량%, 5 중량% 및 10 중량%의 농도로 도핑함으로써 혼입시켰다.물리적 특성화의 과정에서, 도핑된 유기 부품의 전류-전압 특성에 대해 수득된 결과는 도핑된 층의 전류 밀도가 동일 전압에서 비교용 기판의 전류 밀도를 훨씬 초과한다는 것이었다.  이러한 효과는 도핑 강도에 거의 비례하였다.  따라서 전류 밀도를 증가시키는 것은 전하 캐리어 밀도 및/또는 이동성을 증가시킨다는 결론을 야기한다.비록 본 발명을 바람직한 실시예에 의해 상세히 예시하고 설명하긴 하였지만, 본 발명은 개시된 실시예에 의해 제한되지 않으며, 본 발명의 보호 범위를 벗어나지 않으면서 통상의 기술자에 의해 그로부터 다른 변형이 유래될 수 있다.  